(57)【要約】【課題】  着色力に優れたイエロー顔料及びその製造方法、該顔料を含有する顔料分散体及びイエロートナーの提供。【解決手段】  個数平均一次粒径が３０ｎｍ乃至７０ｎｍであり、ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度との相対強度比（１１．１ｄｅｇ）／（１０．０ｄｅｇ）が０．１乃至０．６であることを特徴とする顔料。【化１】2010265452.tif 000015【選択図】  図１
2010265452.tif 000002
【特許請求の範囲】
【請求項１】
式１で表される顔料であって、
個数平均一次粒径が３０ｎｍ乃至７０ｎｍであり、
ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度との相対強度比（１１．１ｄｅｇ）／（１０．０ｄｅｇ）が０．１乃至０．６であることを特徴とする顔料。
【化１】
2010265452.tif 000010
【請求項２】
式２の化合物をジアゾ化後、式３の化合物とカップリングして得られた化合物を、乾式で、１４５℃以上の処理温度で加熱処理することにより得られた顔料であることを特徴とする請求項１に記載の顔料。
【化２】
2010265452.tif 000011
【化３】
2010265452.tif 000012
【請求項３】
式２の化合物をジアゾ化後、式３の化合物とカップリングし、その後、乾式で、１４５℃以上の処理温度で加熱処理する顔料の製造方法であって、
得られる顔料が請求項１に記載の顔料であることを特徴とする顔料の製造方法。
【化４】
2010265452.tif 000013
【化５】
2010265452.tif 000014
【請求項４】
請求項１に記載の顔料と、分散媒として有機溶剤とを含むことを特徴とする顔料分散体。
【請求項５】
少なくとも、結着樹脂、着色剤およびワックス成分を含有するイエロートナー母粒子を有するトナーであって、該着色剤が請求項１に記載の顔料であることを特徴とするイエロートナー。
【請求項６】
該イエロートナー母粒子が、重合性単量体、着色剤、およびワックス成分を少なくとも含有する重合性単量体組成物を水系媒体中に分散し、該重合性単量体組成物の粒子を造粒し、該粒子中の重合性単量体を重合させて得られたものであることを特徴とする請求項５に記載のイエロートナー。
【発明の詳細な説明】
【技術分野】
【０００１】
本発明は、顔料及びその製造方法に関する。また、該顔料を着色剤とし、電子写真法、静電記録法、磁気記録法、トナージェット法等の記録方法に用いられるイエロートナーに関する。
【背景技術】
【０００２】
近年、カラー画像の普及が盛んで高画質化への要求が高まってきている。デジタルフルカラー複写機やプリンターにおいては、色画像原稿をブルー、グリーン、レッドの各色フィルターで色分解した後、オリジナル画像に対応した潜像をイエロー、マゼンタ、シアン、ブラックの各色現像剤を用い現像する。そのため、各色の現像剤中の着色剤が画質に大きな影響を与えることになる。
【０００３】
塗料分野においては、イエロー着色剤は、人間の感度に対し他色と同等の印象を与えるために、高隠蔽性、高着色力が求められ、一次粒子径の大きい着色剤が多く用いられてきた。一方、トナー分野においては、トナー中に添加される着色剤の重要な性能として、高い着色力のみならず、透明性が良好であることが求められる。塗料分野で好んで用いられる一次粒子径の大きい着色剤は、これらの要素を同時に満たすことが困難であった。
【０００４】
また、トナー用着色剤として、Ｃ．Ｉ．Ｐｉｇｍｅｎｔ  Ｙｅｌｌｏｗ  １５５を用いることが提案されている（特許文献１参照）。本文献においては、Ｃ．Ｉ．Ｐｉｇｍｅｎｔ  Ｙｅｌｌｏｗ  １５５は、高熱安定性、樹脂への分散性、帯電性に関して優れているとされている。
【０００５】
また、適切な結着樹脂を選択することで結着樹脂中の着色剤の分散性を向上させることにより、上記問題が解決することが提案されている（特許文献２参照）。例えば、結着樹脂として酸価を規定したポリエステル樹脂を主成分として用いることで、難分散性であるＣ．Ｉ．Ｐｉｇｍｅｎｔ  Ｙｅｌｌｏｗ  １５５においても良好な分散性が達成でき、透明性を良好なものとすることができる。
【０００６】
また、水系媒体中で製造するトナーにおいてＣ．Ｉ．Ｐｉｇｍｅｎｔ  Ｙｅｌｌｏｗ  １５５を用いることも提案されている（特許文献３及び４参照）。着色剤の良好な分散状態を維持することで良好な透明性を発現させ、さらにトナー粒子の形状制御に優れることから転写性やクリーニング性を改善している。
【０００７】
しかしながら、いずれの文献においても、一次粒子径の小さいＣ．Ｉ．Ｐｉｇｍｅｎｔ  Ｙｅｌｌｏｗ  １５５を有機溶媒の如き分散媒に分散させたときの粘度の増加に関しては、検討されていない。
【先行技術文献】
【特許文献】
【０００８】
【特許文献１】特開平１１−２０２５５８号公報
【特許文献２】特開平１１−２４２３５７号公報
【特許文献３】特開２００３−１４０３９９号公報
【特許文献４】特開２００４−２１２４５１号公報
【発明の概要】
【発明が解決しようとする課題】
【０００９】
本発明は上記した課題を解決することを目的とする。
【００１０】
即ち本発明は、有機溶媒などの分散媒中で分散粘度の増加を抑制できる顔料を提供することを目的とする。このような顔料を用いることによって、ハンドリングが容易になるとともに、分散媒中における顔料の分散性が向上する。結果、トナー母粒子中における着色剤の分散性が改善され、トナーの着色力が向上する。
【課題を解決するための手段】
【００１１】
上記目的は、以下の発明によって達成される。
即ち、本発明は、式１で表される顔料であって、
個数平均一次粒径が３０ｎｍ乃至７０ｎｍであり、
ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度との相対強度比（１１．１ｄｅｇ）／（１０．０ｄｅｇ）が０．１乃至０．６である顔料に関する。
【００１２】
【化１】
2010265452.tif 000003
【００１３】
さらに本発明は、少なくとも、結着樹脂、着色剤およびワックス成分を有するイエロートナー母粒子を含有するトナーであって、着色剤が前記顔料であることを特徴とするイエロートナーに関する。
【発明の効果】
【００１４】
本発明の顔料を用いることによって、ハンドリングが容易になるとともに、分散媒中における顔料の分散性が向上する。結果、トナー母粒子中における着色剤の分散性が改善され、トナーの着色力が向上する。
【図面の簡単な説明】
【００１５】
【図１】本発明の顔料（ａ）（顔料製造例１）の粉末Ｘ線回折スペクトルを表す図である。
【発明を実施するための形態】
【００１６】
以下に、好ましい実施の形態を挙げて、本発明をさらに詳細に説明する。
【００１７】
本発明者らは、前記した従来技術の課題を解決すべく鋭意検討の結果、以下の知見を得た。即ち、式１で表される顔料であって、個数平均一次粒径が３０ｎｍ乃至７０ｎｍであり、ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度との相対強度比（１１．１ｄｅｇ）／（１０．０ｄｅｇ）が０．１乃至０．６である顔料が、有機溶媒などの分散媒中で分散粘度の増加を抑制できるため、ハンドリングが容易になるとともに、分散媒中での顔料の分散性が向上することによって、着色力が向上することを見出した。
【００１８】
【化２】
2010265452.tif 000004
【００１９】
また、該顔料をトナー用着色剤として用いることにより、トナー製造工程上のハンドリング性が改善されるとともに、着色剤の分散性が良好に保たれることにより、高着色力を有するイエロートナーを提供できることを見出した。
【００２０】
本発明で用いられる式１で表される顔料はビスアセトアセトアニリド系の黄色着色剤であり、Ｃ．Ｉ．Ｐｉｇｍｅｎｔ  Ｙｅｌｌｏｗ  １５５に分類される顔料である。
【００２１】
Ｃ．Ｉ．Ｐｉｇｍｅｎｔ  Ｙｅｌｌｏｗ  １５５は、耐光性、耐熱性に優れた顔料である。しかしながら、他のアゾ顔料と同様に、着色力や透明性を高めるために、着色力の高い粒径の小さい顔料を用いて分散媒中に微分散させようとすると、顔料粒子同士の親和性が高く、分散時に分散粘度が著しく増加するため、ハンドリングが困難になってしまう。さらに、顔料粒子同士の再凝集により、着色力や透明性が低下してしまうという問題があった。
【００２２】
本発明で規定されるＣ．Ｉ．Ｐｉｇｍｅｎｔ  Ｙｅｌｌｏｗ  １５５は、有機溶剤（重合性単量体を含む）等の分散媒中においても、良好な分散性を保ちながら、顔料粒子同士の密着を適度に抑制し、分散粘度を低く抑えることができる。そのため、顔料分散体としての、ハンドリングが容易になる。加えて、顔料粒子間の再凝集が抑制されるため、顔料分散体として高い着色力が得られる。
【００２３】
本発明の顔料は個数平均一次粒径が３０ｎｍ〜７０ｎｍであるが、粒径が３０ｎｍ未満の顔料は製造上困難であるばかりでなく、分散粘度が非常に高くなるため、顔料分散体のハンドリングが難しくなる。また、粒径が７０ｎｍを超えるような顔料は、一次粒子自体が大きいため、分散させても微分散状態にはなりえない。そのため、着色力が低下してしまうばかりでなく、水系媒体中でトナー母粒子を製造する場合は、トナーの製造安定性が著しく低下してしまう。
【００２４】
（１１．１ｄｅｇ）／（１０．０ｄｅｇ）が０．１未満の場合は、顔料のアモルファス性が高く、粒子間の密着性が高い。そのため、粒径の小さい顔料を用いた場合には、分散粘度が非常に高くなり、分散体のハンドリングが困難となる。一方、０．６を超える顔料は製造上困難であり、公知の製造方法や本発明で示す製造方法で製造することができない。尚、本発明の顔料は、相対強度比（１１．１ｄｅｇ）／（１０．０ｄｅｇ）が０．２〜０．５であることが好ましい。
【００２５】
本発明の顔料は、前記式１に示される構造を有する顔料を、乾式で、１４５℃以上の処理温度で加熱処理することにより製造することができる。市販のＣ．Ｉ．Ｐｉｇｍｅｎｔ  Ｙｅｌｌｏｗ  １５５（例えばクラリアント社製  Ｔｏｎｅｒ  Ｙｅｌｌｏｗ  ３ＧＰ等）を処理してもよいし、式２の化合物（アミノテレフタル酸ジメチル）をジアゾ化後、式３の化合物（１，４−ビス（アセトアセチルアミノ）ベンゼン）とカップリングし、その後、加熱処理を行なってもよい。また、顔料合成後の乾燥工程の一部として前記加熱処理を行なっても同様に、本発明の顔料を製造することができる。
【００２６】
【化３】
2010265452.tif 000005
【００２７】
【化４】
2010265452.tif 000006
【００２８】
前記式２の化合物と式３の化合物とのジアゾカップリング反応は公知の方法に従って行なうことができる。具体的な方法としては、例えば、下記に示す方法が挙げられる。まず、式２の化合物を水中に分散後、氷冷し、塩酸または硫酸等の無機酸の存在下、亜硝酸ナトリウム等のジアゾ化剤と反応させて、対応するジアゾニウム塩に変換する。これを式３の化合物と水酸化ナトリウム等の無機塩基存在下にカップリングさせて前記式１の顔料を製造することができる。
【００２９】
本発明の顔料を製造するための加熱処理は乾式で行なうことが好ましく、空気、窒素等の雰囲気下や、減圧下で行なうことができるが、安全性の面から窒素等の不活性ガス雰囲気下で行なうことがより好ましい。加熱処理を溶剤中などの湿式で行なうと目的の粒径の顔料を得ることができない。
【００３０】
加熱温度は１４５℃以上あれば製造する事が可能であるが、１６０〜２３０℃で処理する方が短時間で本発明の条件を満たす顔料を製造することができるためより好ましい。加熱温度が１４５℃未満の場合は顔料の結晶化が十分に進行しないため、本発明で規定するＣｕＫα特性Ｘ線回折を示す顔料が得られない。また、加熱温度が２３０℃を超えると短時間で処理が完了するものの、顔料の分解が生じやすくなるため、発色性が低下しやすい。
【００３１】
加熱処理は、送風、振動、回転、撹拌、減圧等の操作を伴ってもよい。加熱処理を行なう装置は一般的に使用される装置であれば特に限定されない。例えば、ホットプレートやオイルバス、オーブン、電気炉、マイクロ波加熱装置等の加熱装置や、スプレイドライヤーやベルトドライヤー、ロータリーキルン、コニカルドライヤー、ドラムドライヤー等の乾燥装置が使用できる。
【００３２】
本発明の顔料を製造する際の加熱処理を行なう時間に関しては、本発明の条件を満たす顔料が得られるならば特に規定されず、加熱温度や処理スケール、加熱装置や加熱時の環境により調整されることが好ましい。通常１〜３６時間であり、多くの場合は２４時間以内に終了する。
【００３３】
本発明の顔料は分散媒としての有機溶剤に分散させることにより顔料分散体としても使用可能である。本発明の顔料を用いることにより、従来のＣ．Ｉ．Ｐｉｇｍｅｎｔ  Ｙｅｌｌｏｗ  １５５を用いた場合より、顔料分散体の粘度（顔料の分散粘度）の増加を抑えることができるようになる。そのため、分散体のハンドリングが容易になるとともに、顔料の分散性が良好に保たれるため、高い着色力を有する顔料分散体を得ることができる。
【００３４】
本発明の顔料分散体の分散媒に使用し得る有機溶剤としては顔料の目的用途に応じて決められるものであり、特に限定されない。具体的にはメチルアルコール、エチルアルコール、イソプロピルアルコール、ｎ−ブチルアルコール、イソブチルアルコール、ｔｅｒｔ−ブチルアルコール、ｓｅｃ−ブチルアルコール、ｔｅｒｔ−アミルアルコール、３−ペンタノール、オクチルアルコール、ベンジルアルコール、シクロヘキサノール等のアルコール類；メチルセロソルブ、エチルセロソルブ、ジエチレングリコール、ジエチレングリコールモノブチルエーテル等のグリコール類；アセトン、メチルエチルケトン、メチルイソブチルケトン等のケトン類；酢酸エチル、酢酸ブチル、プロピオン酸エチル、セロソルブアセテート等のエステル類；ヘキサン、オクタン、石油エーテル、シクロヘキサン、ベンゼン、トルエン、キシレン等の炭化水素系溶剤；四塩化炭素、トリクロロエチレン、テトラブロムエタン等のハロゲン化炭化水素系溶剤；ジエチルエーテル、ジメチルグリコール、トリオキサン、テトラヒドロフラン等のエーテル類；メチラール、ジエチルアセタール等のアセタール類；ギ酸、酢酸、プロピオン酸等の有機酸類；ニトロベンゼン、ジメチルアミン、モノエタノールアミン、ピリジン、ジメチルスルホキシド、ジメチルホルムアミド等の硫黄或いは窒素を含有する有機化合物類が挙げられる。中でも、極性の低い有機溶剤が好ましく、ケトン類、エステル類、炭化水素系溶剤、ハロゲン化炭化水素系溶剤、エーテル類が好ましい。
【００３５】
また本発明で用いる有機溶剤としては、重合性単量体を用いることもできる。重合性単量体は、付加重合系あるいは縮合重合系単量体であり、好ましくは、付加重合系単量体である。具体的にはスチレン、ｏ−（ｍ−、ｐ−）メチルスチレン、ｏ−（ｍ−、ｐ−）エチルスチレン等のスチレン系単量体；アクリル酸メチル、アクリル酸エチル、アクリル酸プロピル、アクリル酸ブチル、アクリル酸オクチル、アクリル酸ドデシル、アクリル酸ステアリル、アクリル酸ベヘニル、アクリル酸２−エチルヘキシル、アクリル酸ジメチルアミノエチル、アクリル酸ジエチルアミノエチル、アクリロニトリル、アクリル酸アミド等のアクリレート系単量体；メタクリル酸メチル、メタクリル酸エチル、メタクリル酸プロピル、メタクリル酸ブチル、メタクリル酸オクチル、メタクリル酸ドデシル、メタクリル酸ステアリル、メタクリル酸ベヘニル、メタクリル酸２−エチルヘキシル、メタクリル酸ジメチルアミノエチル、メタクリル酸ジエチルアミノエチル、メタクリロニトリル、メタクリル酸アミド等のメタクリレート系単量体；エチレン、プロピレン、ブチレン、ブタジエン、イソプレン、イソブチレン、シクロヘキセン等のオレフィン系単量体；塩化ビニル、塩化ビニリデン、臭化ビニル、ヨウ化ビニル等のハロゲン化ビニル類；酢酸ビニル、プロピオン酸ビニル、安息香酸ビニル等のビニルエステル類；ビニルメチルエーテル、ビニルエチルエーテル、ビニルイソブチルエーテル等のビニルエーテル類；ビニルメチルケトン、ビニルヘキシルケトン、メチルイソプロペニルケトン等のビニルケトン化合物を挙げることができる。
【００３６】
顔料分散体においては、分散媒としての有機溶剤に樹脂が溶解されていてもよい。具体的には、ポリスチレン、スチレン共重合体、ポリアクリル酸、ポリメタクリル酸、ポリアクリル酸エステル、ポリメタクリル酸エステル、アクリル酸系共重合体、メタクリル酸系共重合体、ポリエステル、ポリビニルエーテル、ポリビニルメチルエーテル、ポリビニルアルコール、ポリビニルブチラール等が挙げられる。その他ポリウレタンやポリペプチドが挙げられる。またこれらの樹脂を２種以上混合して用いることができる。
【００３７】
本発明の顔料分散体は例えば、以下のようにして得られる。分散媒中に必要に応じて顔料分散剤や樹脂を溶かし込み、撹拌しながら顔料粉末を除々に加え十分に分散媒になじませる。さらにボールミル、ペイントシェーカー、ディゾルバー、アトライター、サンドミル、ハイスピードミル等の分散機により機械的せん断力を加えればよい。こうすることで、安定して均一に顔料を微分散することができる。
【００３８】
本発明の顔料は少なくとも、結着樹脂、着色剤およびワックス成分を含有するトナー母粒子を含むトナーの着色剤としても使用可能である。本発明の顔料を用いることにより分散媒中で分散粘度の増加を抑制できるため、トナー製造時のハンドリングが容易になるとともに、着色剤の分散性が良好に保たれるため、高着色力を有するイエロートナーを得ることができる。
【００３９】
本発明に用いられるトナーの結着樹脂としては、一般的に用いられているスチレン−アクリル酸エステル共重合体、スチレン−メタクリル酸エステル共重合体、ポリエステル樹脂、エポキシ樹脂、スチレン−ブタジエン共重合体が挙げられる。重合法により直接トナー粒子を得る方法においては、それらを形成するための重合性単量体が用いられる。具体的にはスチレン、ｏ−（ｍ−、ｐ−）メチルスチレン、ｏ−（ｍ−、ｐ−）エチルスチレン等のスチレン系単量体；アクリル酸メチル、アクリル酸エチル、アクリル酸プロピル、アクリル酸ブチル、アクリル酸オクチル、アクリル酸ドデシル、アクリル酸ステアリル、アクリル酸ベヘニル、アクリル酸２−エチルヘキシル、アクリル酸ジメチルアミノエチル、アクリル酸ジエチルアミノエチル、アクリロニトリル、アクリル酸アミド等のアクリレート系単量体；メタクリル酸メチル、メタクリル酸エチル、メタクリル酸プロピル、メタクリル酸ブチル、メタクリル酸オクチル、メタクリル酸ドデシル、メタクリル酸ステアリル、メタクリル酸ベヘニル、メタクリル酸２−エチルヘキシル、メタクリル酸ジメチルアミノエチル、メタクリル酸ジエチルアミノエチル、メタクリロニトリル、メタクリル酸アミド等のメタクリレート系単量体；ブタジエン、イソプレン、シクロヘキセン等のオレフィン系単量体が好ましく用いられる。これらは、単独または、一般的にはポリマーハンドブック第２版ＩＩＩ−１３９〜１９２ページ（Ｊｏｈｎ  Ｗｉｌｅｙ  ＆  Ｓｏｎｓ社製）に記載の理論ガラス転移温度（Ｔｇ）が、好ましくは３０〜８０℃、より好ましくは４０〜７５℃を示すように単量体を適宜混合して用いられる。理論ガラス転移温度が上記の温度範囲内であれば、トナーの保存安定性や耐久安定性の維持と画像の透明性の維持とを両立できる。
【００４０】
さらに、本発明においては、トナー粒子の機械的強度を高めると共に、トナー粒子の分子量を制御するために、結着樹脂の合成時に架橋剤を用いることもできる。
【００４１】
本発明のトナーに用いられる架橋剤としては、二官能の架橋剤として、ジビニルベンゼン、２，２−ビス（４−アクリロキシエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート、および上記のジアクリレートをジメタクリレートに代えたものが挙げられる。
【００４２】
三官能以上の架橋剤としては、ペンタエリスリトールトリアクリレート、トリメチロールエタントリアクリレート、トリメチロールプロパントリアクリレート、テトラメチロールメタンテトラアクリレート、オリゴエステルアクリレートおよびそのメタクリレート、トリアリルシアヌレート、トリアリルイソシアヌレートおよびトリアリルトリメリテートが挙げられる。
【００４３】
これらの架橋剤は、単量体１００質量部に対して、好ましくは０．０５〜１０質量部、より好ましくは０．１〜５質量部用いられる。
【００４４】
本発明のトナーの着色剤としては、本発明の顔料が必ず使用されるが、本発明の顔料の分散性を阻害しない限りは、他の着色剤を併用することもできる。
【００４５】
併用できる着色剤としては、縮合アゾ化合物、イソインドリノン化合物、アントラキノン化合物、アゾ金属錯体、メチン化合物、アリルアミド化合物に代表される化合物等、様々なものが挙げられる。具体的にはＣ．Ｉ．Ｐｉｇｍｅｎｔ  Ｙｅｌｌｏｗ  １２、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １４、Ｃ．Ｉ．Ｐｉｇｍｅｎｔ  Ｙｅｌｌｏｗ  １５、Ｃ．Ｉ．Ｐｉｇｍｅｎｔ  Ｙｅｌｌｏｗ  １７、Ｃ．Ｉ．Ｐｉｇｍｅｎｔ  Ｙｅｌｌｏｗ  ６２、Ｃ．Ｉ．Ｐｉｇｍｅｎｔ  Ｙｅｌｌｏｗ  ７４、Ｃ．Ｉ．Ｐｉｇｍｅｎｔ  Ｙｅｌｌｏｗ  ８３、Ｃ．Ｉ．Ｐｉｇｍｅｎｔ  Ｙｅｌｌｏｗ  ９３、Ｃ．Ｉ．Ｐｉｇｍｅｎｔ  Ｙｅｌｌｏｗ  ９４、Ｃ．Ｉ．Ｐｉｇｍｅｎｔ  Ｙｅｌｌｏｗ  ９５、Ｃ．Ｉ．Ｐｉｇｍｅｎｔ  Ｙｅｌｌｏｗ  ９７、Ｃ．Ｉ．Ｐｉｇｍｅｎｔ  Ｙｅｌｌｏｗ  １０９、Ｃ．Ｉ．Ｐｉｇｍｅｎｔ  Ｙｅｌｌｏｗ  １１０、Ｃ．Ｉ．Ｐｉｇｍｅｎｔ  Ｙｅｌｌｏｗ  １１１、Ｃ．Ｉ．ＰｉｇｍｅｎｔＹｅｌｌｏｗ  １２０、Ｃ．Ｉ．Ｐｉｇｍｅｎｔ  Ｙｅｌｌｏｗ  １２７、Ｃ．Ｉ．Ｐｉｇｍｅｎｔ  Ｙｅｌｌｏｗ  １２８、Ｃ．Ｉ．Ｐｉｇｍｅｎｔ  Ｙｅｌｌｏｗ  １２９、Ｃ．Ｉ．Ｐｉｇｍｅｎｔ  Ｙｅｌｌｏｗ  １４７、Ｃ．Ｉ．Ｐｉｇｍｅｎｔ  Ｙｅｌｌｏｗ  １５１、Ｃ．Ｉ．Ｐｉｇｍｅｎｔ  Ｙｅｌｌｏｗ  １５４、Ｃ．Ｉ．Ｐｉｇｍｅｎｔ  Ｙｅｌｌｏｗ  １６８、Ｃ．Ｉ．Ｐｉｇｍｅｎｔ  Ｙｅｌｌｏｗ  １７４、Ｃ．Ｉ．Ｐｉｇｍｅｎｔ  Ｙｅｌｌｏｗ  １７５、Ｃ．Ｉ．Ｐｉｇｍｅｎｔ  Ｙｅｌｌｏｗ  １７６、Ｃ．Ｉ．Ｐｉｇｍｅｎｔ  Ｙｅｌｌｏｗ  １８０、Ｃ．Ｉ．Ｐｉｇｍｅｎｔ  Ｙｅｌｌｏｗ  １８１、Ｃ．Ｉ．Ｐｉｇｍｅｎｔ  Ｙｅｌｌｏｗ  １９１、Ｃ．Ｉ．Ｐｉｇｍｅｎｔ  Ｙｅｌｌｏｗ  １９４、Ｃ．Ｉ．Ｐｉｇｍｅｎｔ  Ｙｅｌｌｏｗ  ２１３、Ｃ．Ｉ．Ｐｉｇｍｅｎｔ  Ｙｅｌｌｏｗ  ２１４、Ｃ．Ｉ．バットイエロー１、３、２０、ミネラルファストイエロー、ネーブルイエロー、ナフトールイエローＳ、ハンザイエローＧ、パーマネントイエローＮＣＧ、Ｃ．Ｉ．Ｓｏｌｖｅｎｔ  Ｙｅｌｌｏｗ  ９、Ｃ．Ｉ．Ｓｏｌｖｅｎｔ  Ｙｅｌｌｏｗ  １７、Ｃ．Ｉ．Ｓｏｌｖｅｎｔ  Ｙｅｌｌｏｗ  ２４、Ｃ．Ｉ．Ｓｏｌｖｅｎｔ  Ｙｅｌｌｏｗ  ３１、Ｃ．Ｉ．Ｓｏｌｖｅｎｔ  Ｙｅｌｌｏｗ  ３５、Ｃ．Ｉ．Ｓｏｌｖｅｎｔ  Ｙｅｌｌｏｗ  ５８、Ｃ．Ｉ．Ｓｏｌｖｅｎｔ  Ｙｅｌｌｏｗ  ９３、Ｃ．Ｉ．Ｓｏｌｖｅｎｔ  Ｙｅｌｌｏｗ  １００、Ｃ．Ｉ．Ｓｏｌｖｅｎｔ  Ｙｅｌｌｏｗ  １０２、Ｃ．Ｉ．Ｓｏｌｖｅｎｔ  Ｙｅｌｌｏｗ  １０３、Ｃ．Ｉ．Ｓｏｌｖｅｎｔ  Ｙｅｌｌｏｗ  １０５、Ｃ．Ｉ．Ｓｏｌｖｅｎｔ  Ｙｅｌｌｏｗ  １１２、Ｃ．Ｉ．Ｓｏｌｖｅｎｔ  Ｙｅｌｌｏｗ  １６２、Ｃ．Ｉ．Ｓｏｌｖｅｎｔ  Ｙｅｌｌｏｗ  １６３等を用いることができる。
【００４６】
トナー母粒子には、ワックス成分を含有させることが好ましい。本発明において使用し得るワックス成分としては、具体的には、パラフィンワックス、マイクロクリスタリンワックス、ペトロラタム等の石油系ワックスおよびその誘導体、モンタンワックスおよびその誘導体、フィッシャー・トロプシュ法による炭化水素ワックスおよびその誘導体、ポリエチレンに代表されるポリオレフィンワックスおよびその誘導体、カルナバワックス、キャンデリラワックス等の天然ワックスおよびそれらの誘導体等が挙げられ、誘導体には酸化物や、ビニルモノマーとのブロック共重合物、グラフト変性物も含まれる。また、高級脂肪族アルコール等のアルコール、ステアリン酸、パルミチン酸等の脂肪酸、あるいはそれらの化合物の酸アミド、エステル類、硬化ヒマシ油およびその誘導体、植物ワックス、動物ワックスが挙げられる。これらは単独、もしくは併せて用いることができる。
【００４７】
本発明のトナーにおいては、必要に応じて荷電制御剤をトナー母粒子に含有させたり、トナー母粒子に外添したりして用いることも可能である。これにより、現像システムに応じた最適の摩擦帯電量のコントロールが可能となる。
【００４８】
荷電制御剤としては、公知のものが利用でき、特に帯電スピードが速く、かつ、一定の帯電量を安定して維持できる荷電制御剤が好ましい。さらに、トナーを直接重合法により製造する場合には、重合阻害性が低く、水系分散媒体への可溶成分が実質的にない荷電制御剤が特に好ましい。
【００４９】
荷電制御剤は、例えば、トナーを負荷電性に制御するものとして、スルホン酸基またはスルホン酸エステル基を有する重合体または共重合体、サリチル酸誘導体およびその金属錯体、モノアゾ金属化合物、アセチルアセトン金属化合物、芳香族オキシカルボン酸、芳香族モノおよびポリカルボン酸や、その金属塩、無水物、エステル類、ビスフェノール等のフェノール誘導体類、尿素誘導体、含金属ナフトエ酸系化合物、ホウ素化合物、４級アンモニウム塩、カリックスアレーン、樹脂系帯電制御剤等が挙げられる。また、トナーを正荷電性に制御するものとしては、ニグロシンおよび脂肪酸金属塩等によるニグロシン変性物、グアニジン化合物、イミダゾール化合物、４−ヒドロキシナフタレン−１−スルホン酸ベンジルトリブチルアンモニウム、テトラブチルアンモニウムテトラフルオロボレート等の４級アンモニウム塩、およびこれらの類似体であるホスホニウム塩等のオニウム塩およびこれらのレーキ顔料、トリフェニルメタン染料およびこれらのレーキ顔料（レーキ化剤としては、りんタングステン酸、りんモリブデン酸、りんタングステンモリブデン酸、タンニン酸、ラウリン酸、没食子酸、フェリシアン化物、フェロシアン化物等）、樹脂系帯電制御剤等が挙げられる。これらを単独であるいは２種類以上組み合わせて用いることができる。
【００５０】
本発明においては、ポリエステル樹脂やポリカーボネート樹脂等の極性樹脂を用いることができる。例えば、懸濁重合法等により直接トナーを製造する場合には、分散工程から重合工程に至る重合反応時に極性樹脂を添加すると、トナー母粒子となる重合性単量体組成物と水系分散媒体の呈する極性のバランスに応じて、添加した極性樹脂がトナー母粒子の表面に薄層を形成したり、トナー母粒子表面から中心に向け傾斜性をもって存在したりするように制御することができる。この時、本発明に係る着色剤や、荷電制御剤と相互作用を有するような極性樹脂を用いることによって、トナー中への該着色剤の存在状態を好適な形態にすることが可能である。
【００５１】
本発明のトナーは、トナー母粒子に対して流動性向上剤として無機微粉体が外部添加されていてもよい。無機微粉体としては、シリカ、酸化チタン、アルミナまたはそれらの複酸化物や、これらを表面処理したもの等の微粉体が使用できる。
【００５２】
本発明のイエロートナーは、重量平均粒径Ｄ４が４．０〜８．０μｍである。また、重量平均粒径Ｄ４と個数平均粒径Ｄ１の比（Ｄ４／Ｄ１）が１．３５以下であることが好ましい。さらには、重量平均粒径Ｄ４が４．９〜７．５μｍであり、Ｄ４／Ｄ１が１．３０以下であることがより好ましい。重量平均粒径Ｄ４が上記の範囲内である場合、良好にカブリを抑制でき、また優れた転写性が得られ、更に、文字やライン画像における飛び散りを抑制でき、高精細な画像を得ることができる。
【００５３】
なお、本発明のイエロートナーの重量平均粒径Ｄ４と個数平均粒径Ｄ１は、トナー母粒子の製造方法によってその調整方法は異なる。例えば、懸濁重合法の場合は、水系分散媒体調製時に使用する分散剤濃度や反応撹拌速度、または反応撹拌時間等をコントロールすることによって調整することができる。
【００５４】
本発明のイエロートナーは、フロー式粒子像分析装置で測定される平均円形度が０．９６０〜０．９９５であることが好ましく、より好ましくは０．９７０〜０．９９０である。この場合、トナーの転写性が大幅に改善される。
【００５５】
本発明に係るトナー母粒子は、どのような手法を用いて製造されても構わないが、懸濁重合法、乳化重合法、懸濁造粒法等、水系媒体中で造粒する製造法によって得ることが好ましい。一般的な粉砕法でトナーを製造する場合、ワックス成分を大量にトナー母粒子に添加することは、現像性の面で非常に技術的難易度が高い。水系媒体中でトナー母粒子を造粒することで、ワックス成分を大量に使用しても、トナー表面へのワックス成分の露出を抑制することができる。中でも懸濁重合法がワックス成分のトナー中への内包化による長期現像安定性、及び、溶剤を使用しないといった製造コスト面から最も好ましい製造方法の一つである。さらに、トナーの粒子形状を精密に制御することにより、同程度の量の着色剤が各トナー母粒子に内包化されるため、該着色剤による帯電特性への影響度合いも均一なものになり、これによって、現像性と転写性とがバランス良く改善される。
【００５６】
懸濁重合法により製造されるトナー母粒子は、重合性単量体、本発明に係る顔料、ワックス成分、および重合開始剤等を混合して重合性単量体組成物を調製し、重合性単量体組成物を水系媒体中に分散して重合性単量体組成物の粒子を造粒し、水系媒体中で重合性単量体組成物の粒子中の重合性単量体を重合させて得られる。尚、重合開始剤は、造粒工程後に水系媒体中に添加しても良い。また、該重合性単量体組成物は、該顔料を第１の重合性単量体（或いは一部の重合性単量体）に分散させた分散液を、少なくとも第２の重合性単量体（或いは残りの重合性単量体）と混合して調製されたものであることが好ましい。即ち、本発明の顔料を第１の重合性単量体により十分に分散させた状態にした後に、他のトナー材料と共に第２の重合性単量体と混合することにより、該顔料がより良好な分散状態でトナー母粒子中に存在できるものとなる。該顔料が本発明の条件を満たすことにより、分散粘度の上昇をある程度抑制できるが、特に分散粘度が高くなってしまう場合は、第１の重合性単量体により十分に分散させる工程が必要になる。
【００５７】
以下、本発明に係る各種分析法について説明する。本発明中に示した種々の測定値は下記の方法で測定を行った。
【００５８】
（１）顔料の個数平均一次粒径Ｄｍ及び顔料粒子の形状の測定
顔料を直接、コロジオン膜貼付メッシュ上にサンプリングし、透過電子顕微鏡  Ｈ−８００（日立製作所社製）を用い倍率５００００倍で観察した。観察像の画像情報を画像解析装置  Ｌｕｚｅｘ３（ニレコ社製）に導入し、粒子像を二値化し、各粒子の粒子投影面積を求めた。求めた粒子投影面積から下式を用いて各粒子の円相当径を算出し、これから顔料一次粒子の個数平均一次粒径Ｄｍを求めた。
円相当径＝（粒子投影面積／π）１／２×２
【００５９】
（２）顔料の粉末Ｘ線回折
粉末Ｘ線回折装置  ＲＩＮＴ  ２１００（リガク社製）を用い、ＣｕＫα特性Ｘ線において、ブラッグ角（２θ±０．２０ｄｅｇ）３ｄｅｇ〜３５ｄｅｇの範囲で測定を行い、得られたスペクトルから２θが１０．０ｄｅｇと１１．１ｄｅｇにおけるスペクトルの相対強度比を算出した。
【００６０】
（３）顔料分散液の粘度測定
粘弾性測定装置  Ｐｈｙｓｉｃａ  ＭＣＲ３００（アントンパール社製）（コーンプレート型測定治具；７５ｍｍ径、１°）を用い、０ｓ−１〜１００ｓ−１の範囲のせん断速度への粘度の依存を調べることによって決定した。表２に記載した粘度値は１０ｓ−１のせん断速度で測定した。
【００６１】
（４）トナーの重量平均粒径Ｄ４、個数平均粒径Ｄ１の測定
コールターマルチサイザー（コールター社製）を用い、個数分布、体積分布を出力するインターフェイス（日科機製）およびパーソナルコンピューターを接続した。電解液は１級塩化ナトリウムを用いて１％ＮａＣｌ水溶液を用いるが、例えばＩＳＯＴＯＮ  Ｒ−ＩＩ（コールターサイエンティフィックジャパン社製）が使用できる。具体的な測定手順は、コールター社発行のコールターマルチサイザーのカタログ（２００２年２月版）や、測定装置の操作マニュアルに記載されているが、以下の通りである。
【００６２】
前記電解水溶液１００〜１５０ｍｌに測定試料を２〜２０ｍｇ加える。試料を懸濁した電解液は超音波分散器で約１〜３分間分散処理を行い、前記コールターマルチサイザーの１００μｍアパーチャーを用いて、２．０〜６４．０μｍのトナー粒子の体積、個数を測定する。得られたデータを１６のチャンネルに振り分け、重量平均粒径Ｄ４、個数平均粒径Ｄ１及びＤ４／Ｄ１を求めた。
【００６３】
（５）トナーの平均円形度の測定
フロー式粒子像測定装置  ＦＰＩＡ−２１００型（東亜医用電子社製）を用いて測定を行い、下式を用いて算出した。
円相当径＝（粒子投影面積／π）１／２×２
円形度＝（粒子投影面積と同じ面積の円の周囲長）／（粒子投影像の周囲長）
ここで、「粒子投影面積」とは二値化されたトナー粒子像の面積であり、「粒子投影像の周囲長」とは該トナー粒子像のエッジ点を結んで得られる輪郭線の長さである。円形度は粒子の凹凸の度合いを示す指標であり、トナー粒子が完全な球形の場合には１．０００を示し、表面形状が複雑になる程、円形度は小さな値となる。平均円形度は、各粒子の円形度を用いて、相加平均を計算することによって求めた。
【実施例】
【００６４】
（顔料製造例１）
アミノテレフタル酸ジメチル４１．８質量部を水２００質量部に分散させ、１０℃で、３１％ＨＣｌ水溶液７０質量部を加え、２時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調整してジアゾニウム塩溶液とした。
【００６５】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー液とした。
【００６６】
このカップラー溶液をジアゾニウム塩溶液に４０分かけて撹拌しながら滴下しカップリング反応を行い、２時間撹拌を続けた。
【００６７】
得られた着色剤スラリーをスチームによって９８℃に加熱し、９８℃下で１時間撹拌した後、ろ過・水洗浄を行い、着色剤ペーストを得た。これをメタノール中に分散させ、２時間撹拌した後、ろ過・水洗浄を行い、８０℃で減圧乾燥し、粉砕した。得られた着色剤をオーブン中で２００℃、３時間加熱処理を行なうことにより顔料（ａ）を製造した。得られた顔料（ａ）の粉末Ｘ線回折の結果を下記に示した。
【００６８】
〔顔料（ａ）の粉末Ｘ線回折の結果〕
強度に関しては、ｓ＝強い、ｍ＝中位、ｗ＝弱い  を表す。
２θ            強度      相対強度
５．４°        ｗ        ５％
９．９°        ｓ        ５６％
１１．０°      ｍ        ２９％
１６．６°      ｍ        １６％
１９．３°      ｍ        ２４％
２１．６°      ｗ        ２７％
２６．７°      ｓ        １００％
【００６９】
（顔料製造例２）
オーブン中での加熱処理条件を、１６０℃で３時間加熱処理に変更すること以外は顔料製造例１と同様にして顔料（ｂ）を製造した。
【００７０】
（顔料製造例３）
オーブン中での加熱処理条件を、１４５℃で６時間加熱処理に変更すること以外は顔料製造例１と同様にして顔料（ｃ）を製造した。
【００７１】
（顔料製造例４）
顔料製造例１と同様な方法で着色剤ペーストを調製し、これをメタノール中に分散させ、２時間撹拌した後、ろ過・水洗浄を行い、１６０℃で減圧乾燥後、粉砕することにより顔料（ｄ）を製造した。
【００７２】
（顔料製造例５）
オーブン中での加熱処理条件を、１６０℃で９０時間加熱処理に変更すること以外は顔料製造例１と同様にして顔料（ｅ）を製造した。
【００７３】
（顔料製造例６）
市販のＣ．Ｉ．Ｐｉｇｍｅｎｔ  Ｙｅｌｌｏｗ  １５５（クラリアント社製  Ｔｏｎｅｒ  Ｙｅｌｌｏｗ  ３ＧＰ）をオーブン中、１６０℃で３時間加熱処理を行い、顔料（ｆ）を製造した。
【００７４】
（比較用顔料製造例１）
アミノテレフタル酸ジメチル４１．８質量部を水２００質量部に分散させ、１０℃で、３１％ＨＣｌ水溶液７０質量部を加え、２時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調整してジアゾニウム塩溶液とした。
【００７５】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー液とした。
【００７６】
このカップラー液をジアゾニウム塩溶液に４０分かけて撹拌しながら滴下しカップリング反応を行い、２時間撹拌を続けた。
【００７７】
得られた着色剤スラリーをスチームによって９８℃に加熱し、９８℃下で１時間撹拌した後、ろ過・水洗浄を行い、着色剤ペーストを得た。これをメタノール中に分散させ、２時間撹拌した後、ろ過・水洗浄を行い、８０℃で減圧乾燥後、粉砕することにより比較用の顔料（ｇ）を製造した。得られた顔料（ｇ）の粉末Ｘ線回折スペクトルにおいては、２θ＝１１．１°に明確なピークは観察されなかった。
【００７８】
〔顔料（ｇ）の粉末Ｘ線回折の結果〕
強度に関しては、ｓ＝強い、ｍ＝中位、ｗ＝弱い  を表す。
２θ            強度        相対強度
１０．０°      ｓ          ４２％
１６．６°      ｍ          １０％
２０．２°      ｍ          １１％
２６．６°      ｓ          １００％
【００７９】
（比較用顔料製造例２）
アミノテレフタル酸ジメチル４１．８質量部を水２００質量部に分散させ、１０℃で、３１％ＨＣｌ水溶液７０質量部を加え、２時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調整した。これに、ｏ−ジクロロベンゼン１０質量部と界面活性剤（花王社製エマルゲン９１１）１質量部を適量の水に混合しエマルジョンとしたものを添加し、ジアゾニウム塩溶液とした。
【００８０】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー液とした。
【００８１】
このカップラー液をジアゾニウム塩溶液に４０分かけて撹拌しながら滴下しカップリング反応を行い、２時間撹拌を続けた。さらに８０℃で１時間撹拌し、ろ過した後、冷水で洗浄し、減圧乾燥した。
【００８２】
得られた粗着色剤７１．６質量部にジメチルホルムアミド５７０質量部を加え、１５０℃で３時間撹拌した。その後、８０〜１００℃に冷却し、ろ過した後、メタノールで洗浄・乾燥・粉砕することにより、比較用の顔料（ｈ）を製造した。
【００８３】
（比較用顔料製造例３）
着色剤をオーブン中、８０℃で１２時間加熱処理すること以外は顔料製造例１と同様にして比較用の顔料（ｉ）を製造した。顔料（ｉ）の粉末Ｘ線回折において、２θ＝１１．１°に明確なピークは観察されなかった。
【００８４】
（比較用顔料製造例４）
オーブン中での加熱処理条件を、１２０℃で３時間加熱処理に変更すること以外は顔料製造例１と同様にして比較用の顔料（ｊ）を製造した。顔料（ｊ）の粉末Ｘ線回折において、２θ＝１１．１°に明確なピークは観察されなかった。
【００８５】
（比較用顔料製造例５）
着色剤をオーブン中、１４０℃で３時間加熱処理すること以外は顔料製造例１と同様にして比較用の顔料（ｋ）を製造した。
【００８６】
製造した顔料の分析結果、及び、クラリアント社製のＴｏｎｅｒ  Ｙｅｌｌｏｗ  ３ＧＰ、及び、クラリアント社製のＮｏｖｏｐｅｒｍ  Ｙｅｌｌｏｗ  ４Ｇの分析結果を表１に示した。
【００８７】
【表１】
2010265452.tif 000007
【００８８】
（顔料分散液調製例１）
・スチレン単量体                                          １２０質量部
・顔料（ｂ）                                                １２質量部
上記混合物をアトライター（三井鉱山社製）により３時間分散させて顔料分散体である顔料分散液（Ａ）を調製した。
【００８９】
（顔料分散液調製例２〜３）
表２に記載の処方に変更すること以外は顔料分散液調製例１と同様にして調製し、顔料分散液（Ｂ）、（Ｃ）を調製した。
【００９０】
（顔料分散液調製例４）
・酢酸エチル                                              １８０質量部
・顔料（ｂ）                                                １２質量部
上記混合物をアトライターにより３時間分散させて顔料分散液（Ｄ）を調製した。
【００９１】
（比較用顔料分散液調製例１〜４、６、７）
表２に記載の処方に変更すること以外は顔料分散液調製例１と同様にして調製し、比較用の顔料分散液（Ｅ）〜（Ｈ）、（Ｊ）、（Ｋ）を調製した。
【００９２】
（比較用顔料分散液調製例５）
表２に記載の処方に変更すること以外は顔料分散液調製例４と同様にして調製し、比較用の顔料分散液（Ｉ）を調製した。
【００９３】
表２に顔料分散液調製に用いた顔料および分散媒と、調製した分散液の評価結果を示した。
【００９４】
尚、分散液の評価は、以下の基準により行なった。
【００９５】
＜分散液のハンドリング性＞
下記に示す３段階で目視評価した。
Ａ：装置内壁への分散液の付着が生じず、極めて少なくハンドリングが容易。
Ｂ：装置内壁への分散液の付着がある程度生じるが、ハンドリングが可能なレベル。
Ｃ：装置内壁への分散液の付着が著しくハンドリングが困難。
【００９６】
＜顔料分散液の着色力＞
顔料分散体をバーコート法（Ｂａｒ  Ｎｏ．１０）によりアート紙に塗布し２４時間風乾してマクベス反射濃度計  ＲＤ９１８（マクベス社製）にて画像濃度ＯＤ（Ｙ）を測定した。着色力の評価を以下のように行った。ここでＯＤ（Ｙ）値が１．５以上であれば良好な着色力であると判断した。
Ａ：ＯＤ（Ｙ）が１．６以上
Ｂ：ＯＤ（Ｙ）が１．５以上、１．６未満
Ｃ：ＯＤ（Ｙ）が１．５未満
【００９７】
【表２】
2010265452.tif 000008
【００９８】
表２に示されるように、本発明の条件を満たす顔料を用いた分散液は分散粘度が著しく低下するため、ハンドリング性が改善され、さらに着色力も優れていることが確認された。
【００９９】
（トナー製造例１）
高速撹拌装置ＴＫホモミキサー（特殊機化工業社製）を備えた２ｌ用四つ口フラスコ中にイオン交換水７１０質量部と０．１ｍｏｌ／ｌ−Ｎａ３ＰＯ４水溶液４５０質量部を添加し回転数を１２０００ｒｐｍに調整し、６０℃に加温した。ここに１．０ｍｏｌ／ｌ−ＣａＣｌ２水溶液６８質量部を徐々に添加し、微小な難水溶性分散安定剤としてＣａ３（ＰＯ４）２を含む水系分散媒体を調製した。
・顔料分散液（Ａ）                                        １３２質量部
・スチレン単量体                                            ４６質量部
・ｎ−ブチルアクリレート単量体                              ３４質量部
・極性樹脂                                                  １０質量部
［プロピレンオキサイド変性ビスフェノールＡとイソフタル酸との重縮合物（Ｔｇ＝６５℃、Ｍｗ＝１００００、Ｍｎ＝６０００）］
・エステルワックス                                          ２５質量部
（ＤＳＣ測定における最大吸熱ピークのピーク温度＝７０℃、Ｍｎ＝７０４）
・サリチル酸アルミニウム化合物                                ２質量部
（オリエント化学工業社製  ボントロンＥ−８８）
・ジビニルベンゼン単量体                                  ０．１質量部
上記、処方を６０℃に加温し、ＴＫホモミキサーを用いて５０００ｒｐｍにて均一に溶解・分散した。これに重合開始剤である２，２’−アゾビス（２，４−ジメチルバレロニトリル）１０質量部を溶解し、重合性単量体組成物を調製した。前記水系分散媒体中にこの重合性単量体組成物を投入し、回転数１２０００ｒｐｍを維持しつつ１５分間造粒した。その後高速撹拌器からプロペラ撹拌羽根に撹拌器を変え、内温を６０℃で重合を５時間継続させた後、内温を８０℃に昇温させ８時間重合を継続させた。重合反応終了後、８０℃、減圧下で残存単量体を留去した後、３０℃まで冷却し、重合体微粒子分散液を得た。
【０１００】
次に、重合体微粒子分散液を洗浄容器に移し、撹拌しながら、希塩酸を添加し、ｐＨ１．５で２時間撹拌し、Ｃａ３（ＰＯ４）２を含むリン酸とカルシウムの化合物を溶解させた後に、ろ過器で固液分離し、重合体微粒子を得た。これを水中に投入して撹拌し、再び分散液とした後に、ろ過器で固液分離した。重合体微粒子の水への再分散と固液分離とをＣａ３（ＰＯ４）２を含むリン酸とカルシウムの化合物が十分に除去されるまで繰り返し行った。その後に、最終的に固液分離した重合体微粒子を、乾燥機で十分に乾燥してイエロートナー母粒子を得た。
【０１０１】
得られたイエロートナー母粒子１００質量部に対し、ヘキサメチルジシラザンで表面処理された疎水性シリカ微粉体（数平均一次粒子径７ｎｍ）１．０質量部、ルチル型酸化チタン微粉体（数平均一次粒子径４５ｎｍ）０．１５質量部、ルチル型酸化チタン微粉体（数平均一次粒子径２００ｎｍ）０．５質量部をヘンシェルミキサー（三井鉱山社製）で５分間乾式混合して、イエロートナー（１）とした。
【０１０２】
（トナー製造例２及び３）
表３に記載したように顔料分散液の種類を変更する以外はトナー製造例１と同様にしてイエロートナー（２）、（３）を製造した。
【０１０３】
（トナー製造例４）
［混合工程］
下記組成をボールミルで２４時間分散することにより、トナー組成物混合液２００質量部を得た。
・顔料分散液（Ｄ）                                      ９６．０質量部
・極性樹脂                                              ８５．０質量部
（飽和ポリエステル（プロピレンオキサイド変性ビスフェノールＡとフタル酸の重縮合物、Ｔｇ＝７５．９℃、Ｍｗ＝１１０００、Ｍｎ＝４２００、酸価＝１１ｍｇＫＯＨ／ｇ））
・炭化水素ワックス                                        ９．０質量部
（フィッシャー・トロプシュワックス、ＤＳＣ測定における最大吸熱ピークのピーク温度＝８０℃、Ｍｗ＝７５０）
・サリチル酸アルミニウム化合物                            ２．０質量部
（オリエント化学工業社製  ボントロンＥ−８８）
・酢酸エチル（溶媒）                                    １０．０質量部
【０１０４】
［分散懸濁工程］
下記組成をボールミルで２４時間分散することにより、カルボキシメチルセルロースを溶解し、水系媒体を得た。
・炭酸カルシウム（アクリル酸系共重合体で被覆）          ２０．０質量部
・カルボキシメチルセルロース                              ０．５質量部
（商品名：セロゲンＢＳ−Ｈ、第一工業製薬社製）
・イオン交換水                                          ９９．５質量部
上記より得られた水系媒体１２００ｇを、ＴＫホモミキサーに入れ、回転羽根を周速度２０ｍ／ｓｅｃで撹拌しながら、前記トナー組成物混合液１０００ｇを投入し、２５℃で一定に維持しながら１分間撹拌して懸濁液を得た。
【０１０５】
［溶媒除去工程］
分散懸濁工程で得られた懸濁液２２００ｇをフルゾーン翼（神鋼パンテック社製）により周速度４５ｍ／ｍｉｎで撹拌しながら、温度を４０℃一定に保ち、ブロワ−を用いて上記懸濁液面上の気相を強制更新し、溶媒除去を開始した。その際、溶媒除去開始から１５分後に、イオン性物質として１％に希釈したアンモニア水７５ｇを添加し、続いて溶媒除去開始から１時間後に該アンモニア水２５ｇを添加した。さらに溶媒除去開始から２時間後に該アンモニア水２５ｇを添加し、最後に溶媒除去開始から３時間後に該アンモニア水２５ｇを添加し、総添加量を１５０ｇとした。さらに温度を４０℃に保ったまま、溶媒除去開始から１７時間保持し、懸濁粒子から溶媒（酢酸エチル）を除去したトナー分散液を得た。
【０１０６】
［洗浄・脱水工程］
溶媒除去工程で得られたトナー分散液３００質量部に、１０ｍｏｌ／ｌ塩酸８０質量部を加え、さらに０．１ｍｏｌ／ｌ水酸化ナトリウム水溶液により中和処理後、吸引ろ過によるイオン交換水洗浄を４回繰り返して、トナーケーキを得た。得られたトナーケーキを真空乾燥機で乾燥し、目開き４５μｍの篩で篩分し、イエロートナー母粒子を得た。これ以降はトナー製造例１と同様にしてイエロートナー（４）を製造した。
【０１０７】
（比較用トナー製造例１〜３）
表３に記載したように顔料分散液の種類を変更する以外はトナー製造例１と同様にして比較用のイエロートナー（５）〜（７）を製造した。
【０１０８】
トナーの着色力の評価は以下の方法で行った。
【０１０９】
評価機として市販のレーザービームプリンター（ＬＢＰ−２５１０；キヤノン社製）を用いた。先ず、常温常湿（Ｎ／Ｎ；２３．５℃、６０％ＲＨ）環境下、０．１ｍｇ／ｃｍ２から１．０ｍｇ／ｃｍ２の範囲でトナーの載り量の異なる数種類のベタ画像を転写紙上に作成した。そして、それらの画像濃度をマクベス反射濃度計  ＲＤ９１８（マクベス社製）を用いて測定し、転写紙上のトナー量と画像濃度の関係を求めた。そして、転写紙上のトナーのり量が０．５ｍｇ／ｃｍ２の場合に対応する画像濃度（ＯＤ（Ｙ））をもって相対的に着色力を評価した。着色力の評価基準は以下のとおりである。尚、ＯＤ（Ｙ）値が１．３以上であれば良好な着色力であると判断した。
Ａ：ＯＤ（Ｙ）が１．４以上
Ｂ：ＯＤ（Ｙ）が１．３以上、１．４未満
Ｃ：ＯＤ（Ｙ）が１．３未満
【０１１０】
【表３】
2010265452.tif 000009
【図１】
2010265452.tif 000016